КОМПОЗИЦИЯ НА ОСНОВЕ ТЕРМОПЛАСТИЧНОГО ПОЛИМЕРА С КРЕМНЕЗЕМСОДЕРЖАЩИМ АГЕНТОМ ЗАРОДЫШЕОБРАЗОВАНИЯ

1. Термопластичная полимерная композиция, содержащая термопласт и зародышеобразователь, при этом композиция имеет по меньшей мере одно из свойств, выбранных из группы, состоящей из
величины МТ4 менее примерно 0,125 и величины СТ4 менее примерно 0,1, когда они измерены согласно тесту AACHEN;
времени исчезновения поверхностной липкости менее примерно 1 ч;
времени достижения достаточной жесткости менее примерно 75 ч;
времени воспламенения более примерно 13 с и
времени самозатухания менее примерно 60 с.
2. Термопластичная полимерная композиция по п.1, отличающаяся тем, что она имеет по меньшей мере два свойства, выбранные из группы, состоящей из
величины МТ4 менее примерно 0,125 и величины СТ4 менее примерно 0,1, когда они измерены согласно тесту AACHEN;
времени исчезновения поверхностной липкости менее примерно 1 ч;
времени достижения достаточной жесткости менее примерно 75 ч;
времени воспламенения более примерно 13 с и
времени самозатухания менее примерно 60 с.
3. Термопластичная полимерная композиция по п.1, отличающаяся тем, что она имеет по меньшей мере три свойства, выбранные из группы, состоящей из
величины МТ4 менее примерно 0,125 и величины СТ4 менее примерно 0,1, когда они измерены согласно тесту AACHEN;
времени исчезновения поверхностной липкости менее примерно 1 ч;
времени достижения достаточной жесткости менее примерно 75 ч;
времени воспламенения более примерно 13 с и
времени самозатухания менее примерно 60 с.
4. Термопластичная полимерная композиция, содержащая термопласт и зародышеобразователь, при этом композиция имеет следующие свойства:
величину МТ4 менее примерно 0,125 и величину СТ4 менее примерно 0,1, когда они измерены согласно тесту AACHEN;
время исчезновения поверхностной липкости менее примерно 1 ч;
время достижения достаточной жесткости менее примерно 75 ч;
время воспламенения более примерно 13 с и
время самозатухания менее примерно 60 с.
5. Термопластичная полимерная композиция по п.1, отличающаяся тем, что зародышеобразователь содержит двуокись кремния.
6. Термопластичная полимерная композиция по п.5, отличающаяся тем, что зародышеобразователь выбран из группы, состоящей из порошка стекла, песка, порошкообразного кварца, порошковой керамики, содержащей двуокись кремния и их смесей или комбинаций.
7. Термопластичная полимерная композиция по п.5, отличающаяся тем, что зародышеобразователь имеет размер от 40 до 250 меш.
8. Термопластичная полимерная композиция по п.5, отличающаяся тем, что зародышеобразователь имеет размер от 50 до 70 меш.
9. Термопластичная полимерная композиция по п.5, отличающаяся тем, что зародышеобразователь содержится в количестве от 10 до 70% в расчете на общий вес термопластичной полимерной композиции.
10. Термопластичная полимерная композиция по п.5, отличающаяся тем, что зародышеобразователь содержится в количестве от 40 до 60% в расчете на общий вес термопластичной полимерной композиции.
11. Термопластичная полимерная композиция по п.5, отличающаяся тем, что зародышеобразователь выбран из группы, состоящей из измельченного стекла, порошка стекла, раздавленного стекла и их смесей и комбинаций.
12. Термопластичная полимерная композиция по п.11, отличающаяся тем, что порошок стекла имеет размер частиц около 60 меш или менее.
13. Термопластичная полимерная композиция по п.5, отличающаяся тем, что она имеет вязкость менее 300000 сП при температуре 325°F (162,8°С).
14. Термопластичная полимерная композиция по п.5, отличающаяся тем, что она имеет вязкость менее 75000 сП при температуре 325° F (162,8°С).
15. Термопластичная полимерная композиция по п.5, отличающаяся тем, что термопласт выбран из группы, включающей полиэтилентерефталат, возможно вместе с модифицирующим полимером, полиэтиленнафталат, возможно с модифицирующим полимером, другие сложные полиэфиры, полиэфиры (все сополимеры), полиамиды (все сополимеры), сополимеры этилена с винилацетатом, сополимеры этилена, полиолефины, полистиролы, сополимеры стирола с бутадиеном, сополимеры стирола с акрилонитрилом, поливинилхлорид, акриловые полимеры, сополимеры стирола с малеиновым ангидридом, полиацетали, фторполимеры и сополимеры, полибутилен, поликарбонат, полиимиды и полиэфиримиды, полисульфоны и полиэфирсульфоны, поливинилиденхлориды, силиконы, смеси и комбинации этих полимеров.
16. Термопластичная полимерная композиция по п.5, отличающаяся тем, что она дополнительно содержит диспергирующий агент.
17. Термопластичная полимерная композиция по п.5, отличающаяся тем, что она дополнительно содержит добавку, выбранную из группы, состоящей из замедлителей, наполнителей, утяжелителей, стабилизаторов окисления, антибактериальных агентов, антимикробных агентов, фунгицидов, УФ-стабилизаторов и их комбинаций или смесей.
18. Состав подложки для ковра, включающий термопластичную полимерную композицию по п.1.
19. Состав подложки для ковра, включающий термопластичную полимерную композицию по п.5.
20. Коврово-мозаичная плитка, включающая термопластичную полимерную композицию по п.1.
21. Коврово-мозаичная плитка, включающая термопластичную полимерную композицию по п.5.
22. Способ получения термопластичной полимерной композиции, включающий смешение термопласта и зародышеобразователя, содержащего двуокись кремния, при этом зародышеобразователь содержится в количестве от 10 до 70% в расчете на общий вес термопластичной полимерной композиции.
23. Способ по п.22, отличающийся тем, что зародышеобразователь, содержится в количестве от примерно 40 до примерно 60% в расчете на общий вес термопластичной полимерной композиции.
24. Способ изготовления подложки для ковра, включающий нагревание состава подложки по п.18 и нанесение его на ковровые пряжи, ковровые ткани или нетканые материалы с получением подложки для ковра.